(57)【要約】【課題】金触媒の存在下にプロピレンを分子状酸素で酸化して、プロピレンオキサイドを製造する方法を提供する。【解決手段】アルカリ処理チタノシリカライト担体またはアルカリ処理メソ孔チタノシリケート担体担持金クラスター触媒の存在下に、プロピレンを分子状酸素により気相で直接酸化することによりプロピレンオキサイドを製造する。このとき原料ガスに水を添加するか、または触媒量の水素ガスを添加すると、プロピレンの転化率およびプロピレンオキサイドの選択率が著しく上昇する。チタノシリカライトのアルカリ処理は、例えば、チタノシリカライトをｐＨ１２の３０℃水酸化ナトリウムあるいは水酸化カリウム水溶液中に懸濁し、１〜４時間攪拌することにより得られる。【選択図】なし【特許請求の範囲】
【請求項１】
アルカリ処理チタノシリカライトまたはアルカリ処理メソ孔チタノシリケートを担体とし、これらに金クラスターを担持した触媒の存在下に、プロピレンを酸素により気相で直接酸化することを特徴とするプロピレンオキサイドの製造方法。
【請求項２】
請求項１に記載のプロピレンオキサイドの製造方法において、さらに水が原料ガスに添加されることを特徴とするプロピレンオキサイドの製造方法。
【請求項３】
請求項１に記載のプロピレンオキサイドの製造方法において、さらに触媒量の水素ガスが原料ガスに添加されることを特徴とするプロピレンオキサイドの製造方法。
【請求項４】
請求項１〜３のいずれかに記載のプロピレンオキサイドの製造方法において、チタノシリカライトまたはメソ孔チタノシリケートのアルカリ処理が、ＮａＯＨ、ＫＯＨ、あるいはＣｓＯＨの水溶液での処理であることを特徴とするプロピレンオキサイドの製造方法。
【請求項５】
請求項１〜４のいずれかに記載のプロピレンオキサイドの製造方法において、金クラスターが２ｎｍ以下の平均粒径を有し、担体への担持量が０．０１〜１０重量％であることを特徴とするプロピレンオキサイドの製造方法。
【請求項６】
請求項１〜５のいずれかに記載のプロピレンオキサイドの製造方法において、アルカリ処理されたチタノシリカライト担体またはアルカリ処理されたメソ孔チタノシリケート担体への金クラスターの担持が、固相混合法、含浸法、析出還元法、析出沈殿法、または気相グラフティング法により行われることを特徴とするプロピレンオキサイドの製造方法。
【請求項７】
請求項１〜６のいずれかに記載のプロピレンオキサイドの製造方法において、プロピレン；酸素の比（容積比）は、１００：１〜１；１００であることを特徴とするプロピレンオキサイドの製造方法。
【請求項８】
請求項２〜６のいずれかに記載のプロピレンオキサイドの製造方法において、プロピレン；酸素：水の比（容積比）は、１〜１００：１〜１００：０．１〜１０であることを特徴とするプロピレンオキサイドの製造方法。
【請求項９】
請求項３〜６のいずれかに記載のプロピレンオキサイドの製造方法において、プロピレン；酸素：水素の比（容積比）は、１〜１００；１〜１００：０．１〜１０であることを特徴とするプロピレンオキサイドの製造方法。
【請求項１０】
請求項３〜６のいずれかに記載のプロピレンオキサイドの製造方法において、プロピレン；酸素：水：水素の比（容積比）は、１〜１００；１〜１００：０．１〜１０：０．１〜１０であることを特徴とするプロピレンオキサイドの製造方法。
【請求項１１】
請求項１〜１０のいずれかに記載のプロピレンオキサイドの製造方法において、反応温度が５０〜３００℃であり、ガスの流量が２，０００〜８，０００ｈ-1・ｍｌ／ｇ−ｃａｔ．であることを特徴とするプロピレンオキサイドの製造方法。
【発明の詳細な説明】
【技術分野】
【０００１】
本発明は、プロピレンオキサイドの製造方法、さらに詳細には、金触媒と分子状酸素を用いてプロピレンからプロピレンオキサイドを気相一段で製造する方法に関する。
【背景技術】
【０００２】
プロピレンオキサイドは、自動車や家電製品など種々の製品の製造に用いられる化学品、例えば、ポリウレタン樹脂、ポリエステル樹脂、医薬品、化粧品用添加剤、熱媒体、溶剤、不凍液（プロピレングリコール）などを製造する際の汎用中間体として有用なものである。現在の主要な工業的製造方法は、プロピレンと塩素と水を用いてプロピレンクロロヒドリンを製造し、これを水酸化カルシウムを用いてエポキシ化するクロロヒドリン法、および有機過酸化物を用いてプロピレンをエポキシ化する有機過酸化物法である。後者の有機過酸化物法としては、ｔ−ブタノール、クミルアルコール、またはスチレンを副生する方法が知られている。有機過酸化物法では過酸化物に対応する副生物としてアルコールが生成されることから、これら副生物またはそれらの誘導体の市場の問題、すなわち副生成物の需要と供給のアンバランスに基づく副生成物処分の難しさの問題があった。一方、クロロヒドリン法では大量の塩化カルシウムが副生するとともに、有害な有機塩素化合物も副生する。このため、副生物の産生を伴わずにプロピレンオキサイドを製造する方法が研究されており、クメンを用いる製造方法において副生物であるクミルアルコールを再度クメンに戻して再利用し、結果として副生物が発生しないようにする方法（例えば、特許文献１参照）あるいは副生物として水だけが生成するよう過酸化物として過酸化水素を用い、副生物の処理をなくす方法（例えば、特許文献２参照）が近年稼働したところである。しかし、過酸化水素を用いる方法は、過酸化水素のコストの問題、および高濃度過酸化水素使用による危険性などの問題がある。また、副生物であるクミルアルコールを再利用する方法では、クメンにまで還元する際に水素が必要なことが問題として挙げられる。
【０００３】
また、上記以外にも、プロピレンからプロピレンオキサイドを製造する実験室規模の方法として、触媒の存在下にプロピレンと分子状酸素とを直接気相で反応させる方法も広く知られている（例えば、非特許文献１、２参照）。そして気相系での反応には、銀触媒や金触媒が広く研究されている。またこれらの触媒を用いた場合において、分子状酸素と水素の存在下、プロピレンを酸化することによりプロピレンオキサイドが高選択的に製造できることも、本発明者他により既に報告されている（例えば、特許文献２参照）。この方法は、分子状酸素と水素の混合ガス存在下にＡｕ／ＴｉＯ2触媒、Ａｕ／Ｔｉ−ＳｉＯ2触媒などの金−チタン含有酸化物触媒を用いプロピレンを直接酸化するものである。さらに、Ａｕ／チタノシリカライト（ＴＳ−１）が、触媒安定性に優れた金触媒であることも知られている。
【０００４】
上記触媒を用いてプロピレンからプロピレンオキサイドを製造する方法においては、金触媒を含め、酸素と水素が必要とされる。一方、最近、平面基板上に形成したアモルファスアルミナ担体上に６−１０原子の金クラスターを分散・固定化させた触媒を用いてのプロピレン−酸素系、プロピレン−酸素−水素系あるいはプロピレン−酸素−水系でのプロピレンオキサイドの生成についての論文が発表され、プロピレンオキサイドの生成が確認されている（非特許文献３参照）。しかし、触媒が薄膜状であるため、プロピレンの転化率、ＣＯおよびＣＯ2の生成率が不明であり、実用上の意義を論ずることは難しい。一方、平均粒子径３．５ｎｍの金ナノ粒子を分散・固定化したＴｉＯ2触媒を用いてプロピレン−酸素−水素系あるいはプロピレン−酸素−水系でのプロピレンオキサイドの生成についても論文が発表された（非特許文献４参照）が、プロピレンオキサイドの転化率が０．０２〜０．０６％と非常に小さく、実用には程遠い段階である。
【０００５】
このように、従来のプロピレンオキサイドの製造においては、水素を化学量論量用いることが必要とされるが、水素は高価であり、爆発の危険性もある。したがって、水素を化学量論量用いることなくプロピレンを直接酸化してプロピレンオキサイドを高転化率で形成することができれば、安価かつ安全にプロピレンからプロピレンオキサイドを製造することが可能になる。
【先行技術文献】
【特許文献】
【０００６】
【特許文献１】特開２００３−８１９５５号公報
【特許文献２】特開平８−１２７５５０号公報
【非特許文献】
【０００７】
【非特許文献１】Ｓｈｉｇｅｏ  Ｔ．Ｏｙａｍａ、村田和久、春田正毅、触媒、４１（１）、１３−１８頁（２００４）
【非特許文献２】‘Ｍｅｃｈａｎｉｓｍｓ  ｉｎ  Ｈｏｍｏｇｅｎｅｏｕｓ  ａｎｄ  Ｈｅｔｅｒｏｇｅｎｅｏｕｓ  Ｅｐｏｘｉｄｔｉｏｎ  Ｃａｔａｌｙｓｉｓ’，ｅｄ．Ｓ．Ｔ.Ｏｙａｍａ,Ｅｌｓｅｖｉｒ  Ｂ．Ｖ．（２００８），ｐｐ．２９７−３１３
【非特許文献３】Ｓｕｎｇｓｉｋ  Ｌｅｅ他１０名，Ａｎｇｅｗ．Ｃｈｅｍ，Ｉｎｔ．Ｅｄ．,４８，１４６７−１４７１（２００９）
【非特許文献４】Ｍａｎｕｅｌ  Ｏｊｅｄａ  ａｎｄ  Ｅｎｒｉｑｕｅ  Ｉｇｌｅｓｉａ，Ｃｈｅｍ．Ｃｏｍｍｕｎ，３５２−３５４（２００９）
【発明の概要】
【発明が解決しようとする課題】
【０００８】
これまで、プロピレンからプロピレンオキサイドを製造する方法として種々の方法が検討され、それらのうちのいくつかは工業的に実用化されているが、安全管理の必要がなく、また比較的高価な水素や過酸化水素を用いることなく、さらに有機過酸化物を用いた際における過酸化物対応副生物の生成なく、安価にまた安全にプロピレンオキサイドを製造する方法が要望されている。
【０００９】
したがって、本発明の目的は、プロピレンを触媒の存在下に直接酸素と反応させてプロピレンオキサイドを製造する方法において、高選択率でプロピレンオキサイドを製造する方法を提供することである。
【課題を解決するための手段】
【００１０】
本発明者らは、上記課題を解決すべく鋭意検討、研究を行ってきたところ、触媒として特定の金触媒を用いると、酸素のみによる直接酸化によってプロピレンからプロピレンオキサイドを製造することが可能となり、またこのとき、反応ガスに水を含有させておく、すなわち水を反応ガスに添加することによって、あるいは触媒量の水素やＣＯガスなどの還元性ガスを反応ガスに加えることによって、高い転化率、高選択率でプロピレンオキサイドを製造することができることを見出し、これら知見に基づいて本発明をなしたものである。
【００１１】
すなわち、本発明は、以下のプロピレンオキサイドの製造方法に関する。
（１）アルカリ処理チタノシリカライトまたはアルカリ処理メソ孔チタノシリケート担体担持金クラスター触媒の存在下に、プロピレンを酸素により気相で直接酸化することを特徴とするプロピレンオキサイドの製造方法。
【００１２】
（２）上記（１）に記載のプロピレンオキサイドの製造方法において、さらに水が原料ガスに添加されることを特徴とするプロピレンオキサイドの製造方法。
【００１３】
（３）上記（１）または（２）に記載のプロピレンオキサイドの製造方法において、さらに触媒量の水素ガスが原料ガスに添加されることを特徴とするプロピレンオキサイドの製造方法。
【００１４】
（４）上記（１）〜（３）のいずれかに記載のプロピレンオキサイドの製造方法において、チタノシリカライトまたはメソ孔チタノシリケートのアルカリ処理が、ＮａＯＨ、ＫＯＨ、またはＣｓＯＨの水溶液での処理であることを特徴とするプロピレンオキサイドの製造方法。
【００１５】
（５）上記（１）〜（４）のいずれかに記載のプロピレンオキサイドの製造方法において、金クラスターが２ｎｍ以下の平均粒径を有し、担体への担持量が０．０１〜１０ｗｔ％であることを特徴とするプロピレンオキサイドの製造方法。
【００１６】
（６）上記（１）〜（５）のいずれかに記載のプロピレンオキサイドの製造方法において、アルカリ処理されたチタノシリカライトまたはアルカリ処理されたメソ孔チタノシリケート担体への金クラスターの担持が、固相混合法、含浸法、析出還元法、析出沈殿法、または気相グラフティング法により行われることを特徴とするプロピレンオキサイドの製造方法。
【００１７】
（７）上記（１）〜（６）のいずれかに記載のプロピレンオキサイドの製造方法において、プロピレン；酸素の比（容積比）は、１００：１〜１；１００であることを特徴とするプロピレンオキサイドの製造方法。
【００１８】
（８）上記（２）〜（６）のいずれかに記載のプロピレンオキサイドの製造方法において、プロピレン；酸素：水の比（容積比）は、１〜１００：１〜１００：０．１〜１０であることを特徴とするプロピレンオキサイドの製造方法。
【００１９】
（９）上記（３）〜（６）のいずれかに記載のプロピレンオキサイドの製造方法において、プロピレン；酸素：水素の比（容積比）は、１〜１００；１〜１００：０．１〜１０であることを特徴とするプロピレンオキサイドの製造方法。
【００２０】
（１０）上記（３）〜（６）のいずれかに記載のプロピレンオキサイドの製造方法において、プロピレン；酸素：水：水素の比（容積比）は、１〜１００；１〜１００：０．１〜１０：０．１〜１０であることを特徴とするプロピレンオキサイドの製造方法。
【００２１】
（１１）上記（１）〜（１０）のいずれかに記載のプロピレンオキサイドの製造方法において、反応温度が５０〜３００℃であり、ガスの流量が１，０００〜２０，０００ｈ-1・ｍｌ／ｇ−ｃａｔ．であることを特徴とするプロピレンオキサイドの製造方法。
【発明の効果】
【００２２】
本発明においては、触媒としてアルカリ処理チタノシリカライトまたはアルカリ処理メソ孔チタノシリケート担体に担持された金クラスター触媒を用いることにより、高選択率でプロピレンオキサイドを製造することができ、さらに供給ガスに水および／または水素を添加することによりプロピレンの転化率およびプロピレンオキサイドの選択率をさらに改善することができる。
【図面の簡単な説明】
【００２３】
【図１】図面代用写真であり、本発明の実施例１で得られた水酸化カリウム処理ＴＳ−１担体担持金クラスター触媒（０．２ｗｔ％Ａｕ／ＴＳ−１−Ｋ１）のＨＡＡＤＦ−ＳＴＥＭ（高角度散乱暗視野走査透過電子顕微鏡）写真である。
【図２】本発明の実施例１で得られた水酸化カリウム処理ＴＳ−１担体担持金クラスター触媒（０．２ｗｔ％Ａｕ／ＴＳ−１−Ｋ１）の粒径分布を示すグラフである。
【発明を実施するための形態】
【００２４】
本発明のプロピレンオキサイドの製造方法について、さらに詳細に説明する。
本発明のプロピレンオキサイドの製造においては、触媒としてアルカリ処理されたチタノシリカライトまたはアルカリ処理されたメソ孔チタノシリケート担体に担持した金クラスターを触媒として用いることが必要とされる。
【００２５】
上記金触媒の担体として用いられるチタノシリカライトは、ＴＳ−１やＴｉ−ＭＷＷなどとして、またメソ孔チタノシリケートはＴｉ−ＭＣＭ４１やＴｉ−ＴＵＤなどとして既に触媒担体として公知の材料である。チタノシリカライト（以下、ＴＳ−１と略記する）は、例えば、式：ｘＴｉＯ2（１−ｘ）ＳｉＯ2（式中、ｘは０．０００５〜０．０４である。）で示され、その製法は例えば米国特許第３３２９４８１号明細書、米国特許第４４１０５０１号明細書などに記載されている。また、Ｔｉ−ＭＷＷは、ＴＳ−1と同様の組成を有するものであり、その製法は例えば、Ｐｅｎg  Ｗｕ  ａｎｄ  Ｔａｋａｓｈｉ  Ｔａｔｕｍｉ，Ｊ．Ｐｈｙｓ．Ｃｈｅｍ．Ｂ  １０６，７４８−７５３（２００２）などに記載されている。
【００２６】
本発明においては、触媒担体としてアルカリ処理されたＴＳ−１またはアルカリ処理されたＴｉ−ＭＷＷが用いられるが、ＴＳ−１またはＴｉ−ＭＷＷのアルカリ処理では、使用するアルカリとして、ＮａＯＨ、ＫＯＨ、ＣｓＯＨ、Ｍｇ（ＯＨ）2、Ｂａ（ＯＨ）2などのアルカリ金属およびアルカリ土類金属の水酸化物が好ましいものとして挙げられ、ＮａＯＨ、ＫＯＨ、ＣｓＯＨなど、アルカリ金属水酸化物の水溶液での処理がより好ましい。処理は、ＴＳ−１またはＴｉ−ＭＷＷをアルカリ水溶液に投入し、所定温度で、所定時間攪拌した後、ろ過などによりアルカリ水溶液を除去し、アルカリ処理されたＴＳ−１またはＴｉ−ＭＷＷを水により十分洗浄し、乾燥する方法によればよい。処理の際のアルカリ水溶液の濃度、ｐＨ、処理温度、処理時間は任意でよい。通常これらの条件は、アルカリ水溶液のｐＨが１０〜１３、好ましくは１１〜１２であり、処理温度は１０〜８０℃、好ましくは２５〜５０℃であり、処理時間は０．５〜１０時間、好ましくは１〜４時間である。例えば、ＴＳ−１をＮａＯＨあるいはＫＯＨの３０℃水溶液（ｐＨ１２）を用い、１〜４時間程度攪拌処理することにより、平均孔径が約５〜１５ｎｍのメゾポーラスなＴＳ−１多孔体が形成される。
【００２７】
このようにして得られたアルカリ処理ＴＳ−１またはアルカリ処理Ｔｉ−ＭＷＷに金クラスターが担持される。金クラスターの担持方法は、前記アルカリ処理ＴＳ−１またはアルカリ処理Ｔｉ−ＭＷＷに金クラスターが担持できる方法であればどのような方法でもよく、例えば、固相混合法、含浸法、析出還元法、析出沈殿法、気相グラフティング法などが挙げられる。金クラスターとしては、２ｎｍ以下の平均粒径を有するものが好ましい。その主な理由としては、２ｎｍ以下になると量子サイズ効果により金クラスターの電子構造が変化し、触媒特性が著しく変わる可能性があるからである。平均粒径が２ｎｍを超えるとプロピレンオキサイドへの選択率が極めて低くなるという現象が見られる。また、金クラスターの担持量は、０．０１〜１０重量％程度が好ましい。金クラスターの担持方法としては、前記２ｎｍ以下の平均粒径の金クラスターを担体上に容易に形成できる点から、固相混合法が好ましい。なお、Ｔｉ−ＭＣＭ４１やＴｉ−ＴＵＤなどメソ孔チタノシリケートを担体として用いる場合も、ＴＳ−１やＴｉ−ＭＷＷを担体とする場合と同様である。
【００２８】
固相混合法による場合は、昇華性の金前駆体を用い、これを担体と固相で摩擦を加えながら混合した後、還元処理または焼成処理することにより金クラスターを担体に分散・固定化する。金前駆体の量は、上記粒径の金クラスターおよび担持量となるような量で用いられる。通常担体１重量部に対し、１０-4〜１０-1重量部程度の量とされる。
【００２９】
前記昇華性の金前駆体としては、例えば、（ＣＨ3）2Ａｕ（ＣＨ3ＣＯＣＨＣＯＣＨ3）、（ＣＨ3）2Ａｕ（ＣＦ3ＣＯＣＨＣＯＣＨ3）、（ＣＨ3）2Ａｕ（ＣＦ3ＣＯＣＨＣＯＣＦ3）、（Ｃ2Ｈ5）2Ａｕ（ＣＨ3ＣＯＣＨＣＯＣＨ3）、（ＣＨ3）2Ａｕ（Ｃ6Ｈ5ＣＯＣＨＣＯＣＦ3）、ＣｌＡｕＰ（ＣＨ3）3、ＣＨ3ＡｕＰ（ＣＨ3）3および下記一般式（１）あるいは（２）で表される金錯体などが用いられる。
【００３０】
【化１】
2010215534.tif 000002
（式中、Ｒ1は−ＣＨ3または−ＣＦ3を表す。）
【００３１】
【化２】
2010215534.tif 000003
（式中、Ｒ2は、−ＣＨ3または−ＣＦ3を表し、Ｒ3は、バレリル基、イソバレリル基、ピバロイル基、チグロイル基、アンゲロイル基、セネシオイル基、フェニル基、チエニル基、またはフリル基を表す。）
【００３２】
また、還元方法としては、金前駆体を担持する前記固相混合後の担体を、例えば水素、一酸化炭素、アルコール等の還元性ガスの雰囲気で、５０〜１５０℃程度の温度、１０分〜２４時間程度処理する方法、あるいは例えば２００〜４００℃で１〜５時間焼成する焼成還元法を用いることができる。
【００３３】
含浸法による場合は、例えば、四塩化金酸、四塩化金酸塩、三塩化金、シアン化金、シアン化金カリウム、三塩化ジエチルアミン金酸、エチレンジアミン金錯体、ジメチル金β−ジケトン誘導体金錯体、エチル金β−ジケトン誘導体金錯体などの水溶液あるいは有機溶媒溶液に、アルカリ処理されたＴＳ−１またはアルカリ処理されたＴｉ−ＭＷＷを加え、十分に攪拌処理を行い、混合物から溶媒を蒸発除去した後、還元性ガスの雰囲気で加熱処理する、あるいは焼成還元することによる。
【００３４】
析出還元法による場合は、四塩化金酸、四塩化金酸塩、三塩化金、シアン化金、シアン化金カリウム、三塩化ジエチルアミン金酸、エチレンジアミン金錯体、ジメチル金β−ジケトン誘導体金錯体、エチル金β−ジケトン誘導体金錯体などの水溶液、あるいは有機溶媒溶液に前記したアルカリ処理されたＴＳ−１またはアルカリ処理されたＴｉ−ＭＷＷを加え、クエン酸ナトリウム、水素化ホウ素ナトリウムなどの還元剤溶液を加えて、ＴＳ−１またはＴｉ−ＭＷＷ表面に金微粒子を析出還元させた後、沈殿物をろ過、乾燥することにより、アルカリ処理ＴＳ−１またはアルカリ処理Ｔｉ−ＭＷＷ担体担持金クラスター触媒を得ることができる。
【００３５】
析出沈殿法による場合は、四塩化金酸、四塩化金酸塩、三塩化金、シアン化金、シアン化金カリウム、三塩化ジエチルアミン金酸、エチレンジアミン金錯体、ジメチル金β−ジケトン誘導体金錯体、エチル金β−ジケトン誘導体金錯体などの水溶液あるいは有機溶媒溶液にアルカリ処理されたＴＳ−１またはアルカリ処理されたＴｉ−ＭＷＷを加え、ＴＳ−１表面にＡｕ（ＯＨ）３を析出沈殿させた後、水酸化金が沈着したＴＳ−１またはＴｉ−ＭＷＷを遠心ろ過器により母液から分離、回収し、これを十分洗浄した後焼成還元することにより、アルカリ処理ＴＳ−１またはアルカリ処理Ｔｉ−ＭＷＷ担体担持金クラスター触媒を得ることができる。
【００３６】
気相グラフティング法による場合は、昇華性の金前駆体を用い、これを真空ラインで気化させ、担体に減圧下で吸着させた後、該担体を還元処理または焼成処理することにより金クラスターを担体に分散・固定化する（特許第２８３２３３６号公報参照）。昇華性の金前駆体としては、上記固相混合法で挙げられた金前駆体と同様のものが用いられる。
【００３７】
本発明においては、プロピレンオキサイドの製造は気相状態で行われ、プロピレンと酸素、あるいはプロピレンと酸素と水、さらにはこれらにさらにプロピレンまたは酸素の量に対し１／１０以下の触媒量の水素を含有する気体を、アルカリ処理されたＴＳ−１に担持させた金クラスター触媒と、例えば５０〜３００℃で接触させればよい。このときの装置は、通常気相反応を行う際に利用されている一般的な装置によればよい。例えば、触媒を反応管内に充填し、反応管を所定の温度で加熱した状態で、プロピレン、酸素、および必要に応じ水を含有する気体を反応管に送り込み、これら原料ガスと触媒とを接触させ、反応ガスを回収することにより行われる。反応圧は、１〜１００気圧であることが好ましい。原料ガスには、必要に応じ希釈ガス（例えば、窒素、アルゴン、ヘリウム、二酸化炭素など）を用いてもよい。希釈ガスの使用量は、反応熱を勘案して、通常プロピレンに対し、１〜２０容量倍とされることが好ましい。
【００３８】
反応管に供給されるプロピレンと酸素の割合は、特に限定されるわけではないが、通常容積比で１〜１００：１００〜１、好ましくは１〜１０：１０〜１である。また、プロピレンと酸素と水の割合も特に限定されるわけではないが、通常容積比で１〜１００：１〜１００：０．１〜１０であり、１〜１０：１〜１０：０．１〜５であることが好ましい。また、プロピレンと酸素と水素ガスの割合およびプロピレンと酸素と水と水素ガスの割合は、各々容積比で１〜１００：１〜１００：０．１〜１０および各々１〜１００：１〜１００：０．１〜１０：０．１〜１０とされることが好ましい。このような量での水および水素ガスの添加により、プロピレンの転化率およびプロピレンオキサイドへの選択率が向上する。原料ガスの供給量は、担持金触媒の重量に対し、通常１，０００〜２０，０００ｈ-1・ｍｌ／ｇ−ｃａｔ．であり、２，０００〜８，０００ｈ-1・ｍｌ／ｇ−ｃａｔ．であることが好ましい。その理由は、このような範囲での反応ガスの供給で、時間当り、触媒重量当りのプロピレンオキサイドの生成速度が極大となるからである。
【００３９】
触媒の使用量も、特に限定されるものではないが、反応管の内径が６〜１０ｍｍの条件であれば、一般的には０．１〜１ｇ程度とされればよい。実用的には、ガス流量との関係で、空間速度（ＳＶ）が２，０００〜８，０００ｈｒ-1・ｍｌ／ｇ−ｃａｔ．程度の範囲内となる量を使用することが好ましい。
【００４０】
こうして得られたプロピレンオキサイド含有気体は集められ、反応ガスからプロピレンオキサイドを分離し、分離後の気体は必要に応じ原料ガスとして再度使用されてもよい。
【実施例】
【００４１】
以下、実施例を挙げて本発明を具体的に説明するが、本発明はこれによって何ら限定されるものではない。
【００４２】
実施例１
〔担体の調製〕
５ｇのポリ（アクリルアミド・コ・ジアリルジメチルアンモニウムクロライド）を溶解した１０ｗｔ％の水５０ｍｌを、３６ｇのテトラプロピルアンモニウムハイドロオキサイドを溶解した２５重量％の水１４４ｍｌに攪拌しながら加える。攪拌を１時間続けた後、２９ｇのテトラエチルオルソシリケートと０．９８ｇのテトラブチルオルソチタネートを加える。この混合溶液をさらに２４時間攪拌した後、１８０℃で５日間水熱合成を行った。得られた固形物を分離、洗浄した後、１００℃で乾燥し、さらに空気中５５０℃で４時間焼成を行うことにより、チタノシリカライト（ＴＳ−１）を調製した。得られたＴＳ−１をｐＨ＝１２、３０℃の水酸化カリウム水溶液中に懸濁し、攪拌を１時間続けた。ＴＳ−１を吸引ろ過分離した後、蒸留水で洗浄を行い、１００℃で半日間乾燥して、水酸化カリウムによる１時間処理ＴＳ−１であるＴＳ−１−Ｋ１を得た。
【００４３】
〔金クラスター担持触媒の調製〕
ジメチル金アセチルアセトナート（分子量３２６ｇ／ｍｏｌ）６．６ｍｇを秤量し、上記で得られたＴＳ−１−Ｋ１の２ｇと一緒に乳鉢で２０分間磨砕混合した。その後、混合粉末をＵ字管に充填し、水素１０ｖｏｌ％を含む窒素ガスを流通させてから１５０℃に昇温して２時間還元処理を行い、０．２ｗｔ％金クラスター担持水酸化カリウム処理ＴＳ−１−Ｋ１である０．２ｗｔ％Ａｕ／ＴＳ−１−Ｋ１を得た。こうして得られた金クラスター担持水酸化カリウム処理ＴＳ−１−Ｋ１の金粒子径の観察を以下の方法で行った。
【００４４】
〔金粒子径の観察〕
得られた粉末試料の一部を蒸留水に懸濁し、超音波に１０分間かけて、凝集した粉末試料の分散を促した。この懸濁液に細いガラス棒を入れてよくかき混ぜ、透過型電子顕微鏡（ＴＥＭ）観察用の炭素蒸着銅グリッドに１滴落とし、これをデシケーターに半日間保存し、乾燥させた。この試料を通常のＴＥＭで観察したところ、金の存在をはっきり確認することが出来なかった。そこで、ＨＡＡＤＦ−ＳＴＥＭ（高角度散乱暗視野走査透過電子顕微鏡：原子番号の２乗に比例してコントラストが増大するので、微小な金クラスターの観察に有効）で観察を行った。図１に、ＨＡＡＤＦ−ＳＴＥＭによる電子顕微鏡写真を示す。また、無作為に撮影した１０ヶ所以上の電子顕微鏡写真について１個１個の金粒子の直径の計測を行い、粒径分布を調べた。結果を図２に示す。図２から、金の約９０％は直径が２．０ｎｍ以下で、平均粒子径は１．５ｎｍ（原子数で約５５個）であることが判明した。
【００４５】
〔プロピレンの酸素による酸化〕
上記で得た０．２ｗｔ％Ａｕ／ＴＳ−１−Ｋ１を０．３ｇ秤量し、Ｕ字形反応管に充填して、反応ガスＣ３Ｈ６／Ｏ２／Ａｒ（容積比）＝１／１／７を２０ｍｌ／ｍｉｎの流速で流通させた。時間空間速度は４０００ｈ-1・ｍｌ／ｇ−ｃａｔ．とした。触媒層の温度を２００℃にするとプロピレンの転化率は１．０−２．０％に到達するが、時間とともに徐々に低下した。しかし、２時間後では転化率の変化はほとんど見られなくなり定常状態に達したので、この時のプロピレン転化率、プロピレンオキサイド（ＰＯ）、アクロレイン（ＡＣ）、ＣＯ2の選択率をガスクロマトグラフィーにより調べた。結果を表１に示す。
【００４６】
比較例１
担体として、実施例１において製造された水酸化カリウム処理前のＴＳ−１を用い、これに実施例１と同様の方法により０．２ｗｔ％の金クラスターを担持させて、０．２ｗｔ％Ａｕ／ＴＳ−１を調製した。
このＴＳ−１担体担持金クラスター触媒を用いて、実施例１と同様の条件でプロピレンの酸化を行い、この時のプロピレン転化率、プロピレンオキサイド（ＰＯ）、アクロレイン（ＡＣ）およびＣＯ2の選択率を調べた。結果を表１に示す。
【００４７】
比較例２
実施例１と同様の固相混合法（ＳＧ）、ただし１５０℃の水素還元に代えて空気中２００℃のか焼を行う方法により、ノンポーラスカーボン上に１．０重量％の金クラスターを担持させ、１．０ｗｔ％Ａｕ／Ｃ触媒を調製した。
このノンポーラスカーボン担体担持金クラスター触媒を用いて、実施例１と同様の条件でプロピレンの酸化を行い、この時のプロピレン転化率、プロピレンオキサイド（ＰＯ）、アクロレイン（ＡＣ）およびＣＯ2の選択率を調べた。結果を表１に示す。
【００４８】
比較例３
実施例１と同様の固相混合法（ＳＧ）、ただし１５０℃の水素還元に代えて空気中３００℃のか焼を行う方法により、γ−Ａｌ2Ｏ3上に１．０重量％の金クラスターを担持させ、１．０ｗｔ％Ａｕ／γ−Ａｌ2Ｏ3触媒を調製した。
このγ−Ａｌ2Ｏ3担体担持金クラスター触媒を用いて、実施例１と同様の条件でプロピレンの酸化を行い、この時のプロピレン転化率、プロピレンオキサイド（ＰＯ）、アクロレイン（ＡＣ）およびＣＯ2の選択率を調べた。結果を表１に示す。
【００４９】
比較例４
実施例１と同様の固相混合法（ＳＧ）によりＡｌ2Ｏ3上に０．２重量％の金クラスターを担持させ、０．２ｗｔ％Ａｕ／Ａｌ2Ｏ3触媒を調製した。
このＡｌ2Ｏ3担体担持金クラスター触媒を用いて、実施例１と同様の条件でプロピレンの酸化を行い、この時のプロピレン転化率、プロピレンオキサイド（ＰＯ）、アクロレイン（ＡＣ）およびＣＯ2の選択率を調べた。結果を表１に示す。
【００５０】
比較例５
析出沈殿法（ＤＰ）（７０℃、ｐＨ＝７．０（ＫＯＨ水溶液による調整）、１時間攪拌）を用いてＴｉＯ２担体上に金水酸化物の沈殿を析出させ、固形物をろ過後水で洗浄した後、１００℃で乾燥し、空気中３００℃のか焼を行うことによりＴｉＯ2上に１．０重量％の金クラスターを担持させ、１．０ｗｔ％Ａｕ／ＴｉＯ2触媒を調製した。
このＴｉＯ2担体担持金クラスター触媒を用いて、実施例１と同様の条件でプロピレンの酸化を行い、この時のプロピレン転化率、プロピレンオキサイド（ＰＯ）、アクロレイン（ＡＣ）およびＣＯ2の選択率を調べた。結果を表１に示す。
【００５１】
【表１】
2010215534.tif 000004
【００５２】
（水の添加効果）
実施例２
反応ガスを０℃の水中をバブリングさせて飽和水蒸気圧まで水分を加えることを除き実施例１と同様にしてプロピレンの酸化を行い、この時のプロピレン転化率、プロピレンオキサイド（ＰＯ）、アクロレイン（ＡＣ）およびＣＯ2の選択率を調べた。結果を表２に示す。
【００５３】
比較例６〜１０
反応ガスを０℃の水中をバブリングさせて飽和水蒸気圧まで水分を加えることを除き比較例１〜５と同様にしてプロピレンの酸化を行い、この時のプロピレン転化率、プロピレンオキサイド（ＰＯ）、アクロレイン（ＡＣ）およびＣＯ２の選択率を調べた。結果を表２に示す。
【００５４】
【表２】
2010215534.tif 000005
【００５５】
表１および表２から明らかなように、アルカリ処理したＴＳ−１以外の担体を用いた場合には、ＰＯの選択率はいずれもゼロであり、ＰＯは形成されない。アルカリ処理したＴＳ−１を担体として用いることにより、はじめてプロピレンオキサイドが形成され、しかもこのとき反応ガス中に水を添加することによりプロピレンの転化率が上がり、ＰＯの選択率については顕著に高くなることが分かる。また、比較例１と６から、アルカリ処理を行っていないＴＳ−１を担体として用いた金触媒では、水を添加することによりアクロレインの生成が抑制され、一方ＣＯ２の生成が促進されたが、反応ガスへの水の添加はＰＯの生成に影響を与えないことがわかった。
すなわち、ＴＳ−１をアルカリ処理し、これに直径２ｎｍ以下の金クラスターを担持したものを触媒として用いたときのみ分子状酸素だけでＰＯが生成し、さらに、反応ガス中に水を共存させることにより、プロピレンの転化率およびＰＯの選択率が向上することが分かる。
【００５６】
（アルカリ処理時間の影響）
実施例１１〜１３
〔担体ＴＳ−１−Ｋ２〜４の調製〕
水酸化カリウム水溶液中での攪拌時間を２時間、３時間、４時間とすることを除き実施例１と同様にして、水酸化カリウム２時間、３時間、４時間処理０．２ｗｔ％Ａｕ／ＴＳ−１である０．２ｗｔ％Ａｕ／ＴＳ−１−Ｋ２、０．２ｗｔ％Ａｕ／ＴＳ−１−Ｋ３、０．２ｗｔ％Ａｕ／ＴＳ−１−Ｋ４を調製した。
【００５７】
〔プロピレンの酸素および水による酸化反応〕
０．２ｗｔ％Ａｕ／ＴＳ−１−Ｋ１に代えて上記０．２ｗｔ％Ａｕ／ＴＳ−１−Ｋ２、０．２ｗｔ％Ａｕ／ＴＳ−１−Ｋ３および０．２ｗｔ％Ａｕ／ＴＳ−１−Ｋ４を用いることを除き実施例２と同様にしてプロピレンの酸化を行い、この時のプロピレンの転化率、プロピレンオキサイド（ＰＯ）、アクロレイン（ＡＣ）、ＣＯ2の選択率を調べた。結果を表３示す。また、参考のため実施例２、比較例６の結果も表３に示す（有効数字２桁）。
【００５８】
【表３】
2010215534.tif 000006
【００５９】
表３から、実施例２、１１、１２、１３のいずれの例においもプロピレンオキサイド選択率は高い。したがって、これらの例から、ＴＳ−１の水酸化カリウムによる処理時間はいずれの時間でもよく、処理時間は特に本発明においては限定されるものでないことが分かる。ただし、実施例２、１１、１２、１３の例からは、水酸化カリウムによる処理時間が１時間から４時間へと長くなるにしたがって、転化率およびプロピレンオキサイド選択率のいずれも低下する傾向を示すことから、アルカリ処理時間はこの例では１時間とすることが好ましいことが分かる。
【００６０】
（金クラスターの粒径による影響）
実施例１４および１５
〔触媒の調製〕
１５０℃での還元に代えて、２００℃あるいは３００℃でのか焼を行うことを除き実施例１と同様にして、０．２ｗｔ％Ａｕ／ＴＳ−１−Ｋ１（２００℃）および０．２ｗｔ％Ａｕ／ＴＳ−１−Ｋ１（３００℃）を調製した。
【００６１】
〔プロピレンの酸素による酸化〕
０．２ｗｔ％Ａｕ／ＴＳ−１−Ｋ１に代えて上記０．２ｗｔ％Ａｕ／ＴＳ−１−Ｋ１（２００℃）あるいは０．２ｗｔ％Ａｕ／ＴＳ−１−Ｋ１（３００℃）を用いることを除き実施例１と同様にしてプロピレンの酸化を行い、この時のプロピレンの転化率、プロピレンオキサイド（ＰＯ）、アクロレイン（ＡＣ）、ＣＯ2の選択率を調べた。結果を表４示す。また、参考のため実施例１の結果も表４に示す。
【００６２】
比較例１１および１２
〔触媒の調製〕
１５０℃での還元に代えて、４００℃あるいは５００℃でのか焼を行うことを除き実施例１と同様にして、０．２ｗｔ％Ａｕ／ＴＳ−１−Ｋ１（４００℃）および０．２ｗｔ％Ａｕ／ＴＳ−１−Ｋ１（５００℃）を調製した。
【００６３】
〔プロピレンの酸素による酸化〕
０．２ｗｔ％Ａｕ／ＴＳ−１−Ｋ１に代えて上記０．２ｗｔ％Ａｕ／ＴＳ−１−Ｋ１（４００℃）あるいは０．２ｗｔ％Ａｕ／ＴＳ−１−Ｋ１（５００℃）を用いることを除き実施例１と同様にして、プロピレンの酸化を行い、この時のプロピレンの転化率、プロピレンオキサイド（ＰＯ）、アクロレイン（ＡＣ）、ＣＯ2の選択率を調べた。結果を表４示す。
【００６４】
なお、か焼温度を上げると形成される金クラスターの平均粒子径が大きくなる。上記条件で製造された金クラスター触媒においては、Ａｕ／ＴＳ−１−Ｋ１（２００℃）の平均粒径は２．０ｎｍ以下、Ａｕ／ＴＳ−１−Ｋ１（３００℃）の平均粒径は２．０ｎｍ、Ａｕ／ＴＳ−１−Ｋ１（４００℃）の平均粒径は３．５ｎｍ、Ａｕ／ＴＳ−１−Ｋ１（５００℃）の平均粒径は３．５ｎｍ以上である。また、Ａｕ／ＴＳ−１−Ｋ１の平均粒子径は実施例１に記載したように１．５ｎｍである。
【００６５】
【表４】
2010215534.tif 000007
【００６６】
実施例１６および１７、比較例１３および１４
反応ガスを０℃の水中をバブリングさせて飽和水蒸気圧まで水分を加えることを除き実施例１４、１５、比較例１１、１２と同様にしてプロピレンの酸化を行い、この時のプロピレンの転化率、プロピレンオキサイド（ＰＯ）、アクロレイン（ＡＣ）およびＣＯ2の選択率を調べた。結果を表５に示す。参考のため実施例２の結果も表５に示す。
【００６７】
【表５】
2010215534.tif 000008
【００６８】
表４、表５から、金クラスターの平均粒子径が２ｎｍを越えると、水を添加しない場合にはプロピレンオキサイドの生成はなくなるし、また平均粒子径が３．５ｎｍを越え２ｎｍ以下の金クラスターの存在が無くなると水を添加した場合でもプロピレンオキサイドの生成はなくなる。
【００６９】
（ＴＳ−１の処理に用いられるアルカリの影響）
実施例１８および１９
〔触媒の調製〕
水酸化カリウムに代えて水酸化ナトリウムあるいは水酸化セシウムを用いることを除き実施例１と同様にして、水酸化ナトリウム１時間処理ＴＳ−１であるＴＳ−１−Ｎａ１および水酸化セシウム１時間処理ＴＳ−１であるＴＳ−１−Ｃｓ１を得た。これによって得たＴＳ−１−Ｎａ１およびＴＳ−１−Ｃｓ１を用いて、実施例１と同様にして０．２ｗｔ％Ａｕ／ＴＳ−１−Ｎａ１および０．２ｗｔ％Ａｕ／ＴＳ−１−Ｃｓ１を作製した。
【００７０】
〔プロピレンの酸素および水による酸化〕
０．２ｗｔ％Ａｕ／ＴＳ−１−Ｋ１に代えて０．２ｗｔ％Ａｕ／ＴＳ−１−Ｎａ１、０．２ｗｔ％Ａｕ／ＴＳ−１−Ｃｓ１を用いることを除き実施例２と同様にして、プロピレンの酸化を行い、この時のプロピレン転化率、プロピレンオキサイド（ＰＯ）、アクロレイン（ＡＣ）、ＣＯ2の選択率を調べた。結果を表６に示す。なお、参考のため実施例２の結果を示す（有効数字２桁）。
【００７１】
【表６】
2010215534.tif 000009
【００７２】
表６から、アルカリの種類が変わっても高転化率、高選択率でプロピレンオキサイドが得られることが分かる。また、表６からは、中でも水酸化カリウム処理したＴＳ−１が好ましいことが分かる。
【００７３】
（金の担持方法による影響）
実施例２０、２１
析出沈殿法（ＤＰ）により、１２重量％のＡｕクラスターを担持した１時間アルカリ（水酸化カリウムあるいは水酸化ナトリウム）処理ＴＳ−１−Ｋ１およびＴＳ−１−Ｎａ１を調製し、これを用いて、実施例２と同様にしてプロピレンの酸化を行い、この時のプロピレン転化率、プロピレンオキサイド（ＰＯ）、アクロレイン（ＡＣ）およびＣＯ2の選択率を調べた。結果を表７に示す。
【００７４】
【表７】
2010215534.tif 000010
【００７５】
上記表７から、析出沈殿法の場合でも固相混合法と同程度の効果が得られることが分かる。このことから、本発明の効果は、ＴＳ−１がアルカリ処理されていればよく、触媒の製造方法によらないことが分かる。
【００７６】
（触媒量の水素の添加効果）
実施例２２
反応ガス中に１ｖｏｌ％の水素を加えることを除き、実施例１と同様にしてプロピレンの酸化を行い、このときのプロピレン転化率、プロピレンオキサイド（ＰＯ）、アクロレイン（ＡＣ）およびＣＯ２の選択率を調べた。金触媒として０．２ｗｔ％Ａｕ／ＴＳ−１−Ｋ１を用いた場合の結果を表８に示す。
【００７７】
【表８】
2010215534.tif 000011
【００７８】
実施例２３
反応ガス中に１ｖｏｌ％の水素を加えることを除き、実施例２と同様にしてプロピレンの酸化を行い、このときのプロピレン転化率、プロピレンオキサイド（ＰＯ）、アクロレイン（ＡＣ）およびＣＯ2の選択率を調べた。金触媒として０．２ｗｔ％Ａｕ／ＴＳ−１−Ｋ１を用いた場合の結果を表９に示す。
【００７９】
【表９】
2010215534.tif 000012
【００８０】
表８から明らかなように、１ｖｏｌ％の水素を加えるとプロピレンと酸素の反応でも、プロピレンの転化率とＰＯ選択率が大幅に向上した。また、表９から明らかなように、水分存在下でのプロピレンと酸素との反応でも、１ｖｏｌ％の水素を加えることによって、プロピレンの転化率とＰＯ選択率が大幅に向上した。以上のことから、触媒量の水素の添加が有効であることがわかった。
【産業上の利用可能性】
【００８１】
本発明の製造方法で製造されるプロピレンオキサイドは、ポリウレタン樹脂、ポリエステル樹脂、医薬品、化粧品用添加剤、熱媒体、溶剤、不凍液（プロピレングリコール）などを製造する際の汎用中間体として有用なものである。
【図２】
2010215534.tif 000013
【図１】
2010215534.tif 000014